Brevet FR2762611A1 — publié le 19981030

i DESCRIPTION SILICE POREUSE MODIFIEE. SON PROCEDE DE FABRICATION ET SON UTILISATION DANS LES PEINTURES ET COMME VECTEUR DE PIGMENTS ET COLORANTS DOMAINE TECHNIQUE L'invention concerne le domaine des silices poreuses et particulièrement des silices poreuses modifiées utilisables notamment comme additifs de peintures liquides et comme vecteurs de pigments et/ou colorants. TECHNIQUE ANTERIEURE Afin d'améliorer la résistance à l'abrasion, la résistance aux rayures des peintures, divers additifs sont ajoutés parmi lesquels on trouve notamment les poudres de silice et/ou les poudres de polyamide. Les poudres de silice voient toutefois leur utilisation limitée en raison d'une part de la sédimentation qui se produit au sein des peintures dans lesquelles elles sont introduites, et d'autre part à cause de leur faible résistance au crayonnage (capacité d'une surface recouverte de peinture à se marquer suite au frottement d'un objet, notamment métallique -ce phénomène étant d'autant plus visible que la peinture présente une teinte claire). Pour améliorer la dispersion des poudres de silice et de limiter leur sédimentation au sein des peintures et ce, afin d'obtenir une meilleure stabilité desdites peintures, on a proposé de modifier les poudres de silice par exemple par ajout de cires de polyéthylène, mais le mélange est délicat à réaliser et cette solution technique n'apporte pas d'améliorations pour ce qui concerne les autres points faibles évoqués plus haut. Les poudres de polyamide (PA) présentent d'excellentes propriétés de résistance à l'abrasion, à la rayure mais leur présence dans les peintures n'améliore en général pas non plus la résistance au crayonnage. En outre, le broyage de résines de polyamide à la granulométrie souhaitée -de l'ordre de quelques dizaines de pm s'avère parfois délicate lorsque lesdites poudres de PA sont obtenues par polycondensation. Des poudres de PA à la granulométrie souhaitée peuvent être obtenues directement sans broyage ultérieur par polymérisation anionique et notamment selon le procédé décrit dans la demande de brevet FR 2 619 385 ou dans le brevet EP 303 530. Les peintures contenant poudre de silice et poudre de polyamide décrites dans la demande de brevet JP62074970 de Kansai Paint Co offrent un compromis correct mais encore insuffisant pour ce qui concerne la résistance à l'abrasion, aux rayures et au crayonnage. EXPOSE DE L'INVENTION La demanderesse a maintenant trouvé des silices modifiées utilisables notamment comme additifs pour peintures (liquides ou non), comme vecteurs de colorants ou de pigments. Les silices modifiées selon l'invention améliorent simultanément la résistance à l'abrasion, aux rayures et au crayonnage des peintures auxquelles elles sont incorporées. Elles consistent en silice poreuse dont les pores sont au moins partiellement remplis avec des résines polyamides et dont le rapport massique PA/silice est compris entre 1/100 et 2/1. Les silices poreuses dont sont issues les silices modifiées selon l'invention ont un volume de pore compris entre 0,4 et 2 ml/g, un pouvoir d'absorption mesuré selon la norme DIN ISO 787N compris entre 100 et 350 g d'huile/100 g de silice, de diamètre de particules moyen compris entre 0,5 et 150 pm, de préférence entre 1 et pm. De telles silices poreuses peuvent être préparées par réaction d'acide sulfurique sur un silicate de sodium, puis lavage, broyage et séchage des poudres obtenues. Il est possible d'utiliser comme matière première des poudres de silice poreuse qui ont subi un enrobage organique, tel que par exemple enrobage à l'aide de cires de polyéthylène. Les silices poreuses non enrobées sont préférées par la demanderesse. Les silices poreuses enrobées ou non sont notamment commercialisées par la société Grace sous la marque SYLOID, et par la société J Crossfield & Sons. Les résines polyamides qui occupent au moins une partie du volume des pores des silices modifiées selon l'invention sont des PA semicristallins dont le point ou le domaine de fusion est en général compris entre 80 et 275 C; elles sont en général préparées à partir de diacides et de diamines et/ou d'aminoacides et/ou de lactames parmi lesquels on citera tout particulièrement l'acide amino-11 undécanoïque. La présente invention a également pour objet deux procédés de préparation des silices modifiées selon l'invention. Le premier procédé mis au point par la demanderesse consiste à solubiliser les monomères de la résine polyamide dans une solution aqueuse ou hydroalcoolique -contenant un alcool ayant de 1 à 4 atomes de carbone. Pour la solubilisation desdits monomères, il est parfois nécessaire d'opérer à des températures supérieures à la température ambiante mais inférieures à la température d'ébullition du solvant. Une fois la solubilisation des monomères achevée, on ajoute la silice poreuse en quantité telle que toute la solution soit absorbée par la poudre de silice. On élimine le solvant en plaçant par exemple la poudre de silice dans une étuve ou dans un séchoir dans des conditions opératoires habituelles pour l'élimination d'eau ou de mélange eau/alcool (températures élevées, vide plus ou moins poussé). On procède ensuite à la polymérisation des PA en chauffant la poudre à des températures permettant la fusion du ou des monomères de PA, typiquement comprises entre 100 et 260 C pendant une durée variable selon la température de polymérisation choisie et en général comprise entre quelques minutes et quelques heures. Selon des techniques connues en soi, on peut accélérer la réaction de polymérisation en appliquant un vide au réacteur de polymérisation de manière à éliminer l'eau de polycondensation formée. Lors de la polymérisation des PA, on peut ajouter divers additifs (stabilisants chaleur, U.V., plastifiants, etc.), catalyseurs (de préférence choisis parmi les oxydes de phosphore), limiteurs de chaîne en général choisis parmi les mono- et diacides, les mono- et diamines, azurants, etc. A l'issue de la polymérisation des PA on obtient la silice modifiée selon l'invention ayant sensiblement la même granulométrie que la silice poreuse de départ. Le second procédé mis au point par la demanderesse ne peut être mis en oeuvre que pour des PA dont les monomères sont solides à température ambiante et sont susceptibles d'être réduits en poudre, par exemple par broyage. Ce second procédé consiste à mélanger à sec les monomères sous forme de poudre et la silice poreuse à la température ambiante puis à effectuer la polymérisation des monomères de PA en chauffant le mélange précédent à une température supérieure à la température de fusion desdits monomères. A l'issue de la polymérisation, on obtient la silice modifiée selon l'invention ayant sensiblement la même granulométrie que la silice poreuse de départ. La présente invention a également pour objet diverses utilisations de la silice modifiée décrite ci-dessus. Elles peuvent être utilisées comme additifs de peintures pour améliorer leur résistance à l'abrasion, aux rayures et au crayonnage. En général, elles sont incorporées à raison de 0,5 à 10 % du poids total de la peinture. Comme les poudres de silice, les silices selon l'invention confèrent un effet matant à la peinture auxquelles elles sont incorporées i-e leur présence permet de diminuer notablement la brillance de la peinture. Elles peuvent être incorporées dans des peintures liquides en phase organique ou en phase aqueuse, ou dans des peintures en poudre. Les peintures liquides sont applicables sur les substrats à revêtir selon des techniques connues, telles que l'application à la vernisseuse en direct ou en "reverse", par projection à l'aide d'un pistolet à air mixte ou sans air, par couchage sur bande ou coil coating, etc. Les peintures en poudre peuvent être appliquées selon des techniques variées parmi lesquelles on peut citer la projection à l'aide d'un pistolet électrostatique, I'immersion du substrat à revêtir dans un bain fluidisé. Les peintures peuvent être appliquées sur des substrats de nature et de forme diverses. Les substrats les plus couramment utilisés sont métalliques (acier, fer, aluminium, alliages, etc.) mais on peut également revêtir des substrats en bois, verre, papier, en matériaux composites, stratifiés, laminés. Avant enduction à l'aide de la peinture, le substrat peut subir un ou plusieurs traitements de surface (dégraissage, flammage, traitement corona, action d'un plasma, etc.) destiné à améliorer l'ancrage de la peinture; le substrat peut être préalablement enduit à l'aide d'un primaire d'adhérence avant enduction de la peinture. La silice modifiée selon l'invention peut également être utilisée comme agent anti-bloquant destiné à empêcher le collage sur eux-mêmes de films à base de (co)polyoléfines ou d'alliages d'oléfines qui sont pliés ou enroulés sur des bobines, comme les poudres de silice de l'art antérieur (voir par exemple DE 4 424 775). La silice modifiée selon l'invention peut en outre être utilisée comme vecteur d'incorporation de pigments, colorants, stabilisants, antioxydants et/ou anti-U.V. et autres additifs usuels qui se présentent souvent sous forme de poudres très fines et très volatiles, ce qui a pour effet de limiter très notablement la volatilité de ces produits lors de leur manipulation et leur incorporation dans des compositions diverses sous forme liquide ou solide. Enfin elle peut être mise en oeuvre pour la préparation de produits à usage cosmétique, dermatologique et/ou pharmaceutique, tels que poudres, ombres à paupières, rouges à lèvres, fonds de teint, produits de nettoyage ou de démaquillage, lotions, crèmes de soin, shampooings, dentifrices, etc. MANIERES DE REALISER L'INVENTION Exemples I à 7 préparation de silice modifie Exemple 1 Dans un ballon de Rotavapor piriforme de 500 ml, on place 30 g de silice de granulométrie moyenne 5 pm, de volume de pores 1,8 ml/g et de pouvoir d'absorption mesuré selon la norme DIN ISO 787N égal à 320 g d'huile/100 g de silice, commercialisée par la société Grace sous la dénomination commerciale SYLOID ED 5 ainsi que 33 g d'acide amino-11 undécanoique (A1 1). Le ballon est placé sous balayage d'azote, plongé dans un bain d'huile de silicone porté à 240 C et mis en rotation à une vitesse de l'ordre de 1 tr/min. Au bout de 3 min, la température au sein du ballon atteint 220 C, c'està- dire supérieure à la température de fusion de l'acide amino-11 undécanolque, et on observe un dégagement d'eau, ce qui signifie que la réaction de polycondensation a déjà commencé. Après 30 min de réaction, la température du mélange réactionnel s'étant stabilisée à 234 C, on refroidit le ballon tout en maintenant le balayage d'azote et on récupère une poudre de granulométrie moyenne égale à 5 pm sans agglomérat. La viscosité inhérente du PA, extrait de la silice modifiée, mesurée dans une solution de 0,5 % de PA dans le m-crésol à 25 C est de 0,94. Exemple 2 En reprenant les conditions opératoires de l'exemple 1 et à partir des mêmes produits de départ mais dans des proportions modifiées (30 parties en poids de Al1 et 70 parties de silice), on prépare de la poudre de silice modifiée selon l'invention de rapport massique PA/silice est 30/70. Exemple3 En reprenant les conditions opératoires de l'exemple 1 et à partir des mêmes produits de départ mais dans des proportions modifiées (10 parties en poids de A 11 et 90 parties de silice), on prépare de la poudre de silice modifiée selon l'invention de rapport massique PA/silice est 10/90. Exemle i A partir des mêmes produits de départ que dans l'exemple 1 et dans des conditions opératoires similaires (seule la durée de polymérisation est modifiée et est portée à 1 h). On obtient une poudre de même granulométrie que la poudre de silice de départ sans agglomérat et dont le polyamide, une fois extrait de la silice modifiée, a une viscosité inhérente de 1,22. Exemple&5 Dans des conditions opératoires similaires à celles de l'exemple 1 (température de polymérisation: 253 C; durée de polymérisation: 20 min), on prépare une silice modifiée à partir de la même silice que celle de l'exemple 1, d'hexane diamine et d'acide adipique dans un rapport massique (monomères de PA- 6,6)/silice de 50/50. On obtient une poudre de silice modifiée selon l'invention de même granulométrie que la poudre de silice de départ mais qui présente environ 15 % en poids d'agglomérats. Exemple Dans des conditions opératoires similaires à celles de l'exemple 1 (température de polymérisation: 230 C; durée de polymérisation: 30 min), on prépare une silice modifiée à partir de la même silice que celle de l'exemple 1 et d'acide amino-6 hexanofque dans un rapport massique acide amino-6 hexanoïque/silice de 50/50. Un tiers de l'acide amino-6 hexanoTque s'est transformé en c-caprolactame et distille lors de la préparation de la silice modifiée. On obtient une poudre de même granulométrie que la poudre de silice de départ mais cette poudre est fortement agglomérée. Ex2emple7 Dans des conditions opératoires similaires à celles de l'exemple 1, on essaie de préparer une silice modifiée à partir de la même silice que celle de l'exemple 1 et de dodécalactame dans un rapport massique dodécalactame/silice de 50/50. On observe la sublimation du dodécalactame et on obtient une poudre de silice dont on n'extrait pas de PA-12. On renouvelle l'expérience en ajoutant un acide organique pour tenter de déclencher la polymérisation mais aucune amélioration n'est notée. Exemples 8 à 10 utilisation de silice modifiée comme additif de peinture On prépare une peinture en préparant une dispersion des divers constituants à l'aide d'un disperseur rapide dans lequel on peut incorporer des billes de verre pour faciliter la dispersion des constituants. Une fois la dispersion effectuée, on ajoute éventuellement un ou plusieurs solvants pour obtenir une peinture à la viscosité désirée de la peinture. Dispersin: ( parties en poids) - solution de résine polyuréthanne (polyester à terminaisons hydroxyles IDPI/ s-caprolactone) de viscosité mesurée à 25 C selon la norme DIN 51757 égale à 1,06) dans un solvant constitué de xylène et d'acétate d'éthylglycol (mélange 2/1 en volume) (concentration en PU: 60 % en poids) 74,45 - mélange équivolumique d'acétate de butyldiglycol et de Solvesso 200 (mélange d'hydrocarbures commercialisé par la société Esso dont le point d'ébullition est compris entre 224 et 285 C) 9,60 - tensioactif 0,25 - agent mouillant 0,60 solution de dibutylaurate étain dans l'acétate de butyldiglycol (concentration en dibutylaurate étain: 40 % en poids) 0,75 - additif améliorant la résistance à l'abrasion, aux rayures et au crayonnage 4,75 Mise en viscosité: - mélange équivolumique d'acétate de butyldiglycol et de Solvesso 200 (mélanges d'hydrocarbures commercialisé par la société Esso dont le point d'ébullition est compris entre 224 et 285 C) 9,60 QTotal 100 On recouvre une plaque en aluminium traité Bonder d'épaisseur 0,8 mm à l'aide d'un primaire blanc appliqué à la barre puis réticulé pendant 40 s dans un four maintenu à 340 C (la température maximale atteinte par le substrat étant de 240 C). Le substrat ainsi revêtu est ensuite immergé dans de l'eau puis séché à l'air ambiant. La peinture ci-dessus est alors appliquée à la barre sur le substrat afin d'être réticulée dans les mêmes conditions que celles mises en oeuvre pour l'application du primaire. On obtient une matériau composite constitué: d'un primaire d'épaisseur égale à environ 5 pm - d'une couche de revêtement superficiel d'épaisseur comprise entre 15 et pm - d'un substrat en aluminium d'épaisseur 0,8 mm Exemple 8 comparatif Comme indiqué cidessus, on prépare une peinture dont l'additif améliorant la résistance à l'abrasion, aux rayures et au crayonnage est de la silice poreuse commercialisée par la société Grace sous la dénomination SYLOID ED 5 et on recouvre un substrat à l'aide de cette peinture selon le mode opératoire indiqué plus haut. Exemple 9 comparatif Comme indiqué cidessus, on prépare une peinture dont l'additif améliorant la résistance à l'abrasion, aux rayures et au crayonnage est un mélange de 70 parties en poids de silice poreuse SYLOID ED 5 et 30 parties de poudre de PA-11 commercialisée par la demanderesse sous la dénomination RILSAN D30 de granulométrie moyenne 30 pm et on recouvre un substrat à l'aide de cette peinture selon le mode opératoire indiqué plus haut. Exemple 10 Comme indiqué ci-dessus, on prépare une peinture dont l'additif améliorant la résistance à l'abrasion, aux rayures et au crayonnage est la silice modifiée de l'exemple 1 et on recouvre un substrat à l'aide de cette peinture selon le mode opératoire indiqué plus haut. Résistance à l'abrasion On teste la résistance à l'abrasion des revêtements des exemples 8 à 10. La résistance à l'abrasion des revêtements est mesurée à l'aide d'un abrasimètre TABER muni d'une meule CS 10 pour une charge de 500 g. Les résultats sont réunis dans le tableau 1. Tableau 1 N exemple 8 9 10 perte de poids après 800 cycles (mg) 17,3 15,3 10,8 perte de poids après 1000 cycles (mg) o 18,8 13,9 oc destruction complète du revêtement Stabilité au stockage On mesure la stabilité au stockage des peintures des exemple 8 à 10 en stockant 100 g de chacune d'entre elles dans une bouteille en verre de 250 ml pendant une durée de 48 h. On évalue le dépôt éventuel formé à l'aide d'une spatule. Les résultats sont réunis dans le tableau 2. Tableau 2 N exemple _ 8 _ 9 10 type de dépôt dépôt très dur, légère sédimentation, légère sédimentation, peinture difficile à peinture facile à peinture facile à ____ _ réhomogénéiser réhomogénéiser réhomogénéiser Exemples 11 à 14 utilisation de silice modifiée dans un vernis satiné (base émulsion acrylique a- Préparation du vernis On procède d'abord à la préparation d'une pâte de matage en dispersant sous agitation rapide pendant 20 min les ingrédients du Tableau 3 Tableau 3 Ingrédient Fabricant Fonction Parties Parties en en poids volume eau déionisée 91,7 91,7 MERGAL K6N Riedel-de Haen agent fongicide 14,8 14,8 1,2- 341,9 328,8 propanediol butyldiglycol solvant de 171, 4 170,4 coalescence texanol Eastman solvant de 136,6 143,8 coalescence AMP 90 Angus Chemie GmbH neutralisant amine 14,8 15,6 COATEX Coatex épaississant 28,0 26,4 RHEO 2000 _ acrylique Additif * 180,0 94,7 BYK -024 Byk Chemie GmbH agent anti-mousse 20,8 23,1 TOTAL 1000,0 919,3 Une partie de la pâte de matage est ensuite dispersée avec les ingrédients indiqués dans le Tableau 4 pendant 20 min à une vitesse de 2.000 trs/min. Tableau 4 Ingrédient Fabricant Fonction Parties en Parties en poids volume REPOLEM 2141 ElfAtochem S.A. émulsion acrylique 837,5 797,6 pâte de matage cf Tab 5 eau déionisée 24,5 24,5 COATEX Coatex épaississant 12,0 11,3 RHEO 2000 acrylique TROYSAN TroyChemical agent fongicide 3,0 2,7 POLYPHASE AF3 Corp BYK -024 BykChemie GmbH agent anti-mousse 2,0 2,1 TOTAL _ 1000,0 919,3 Dans le Tableau 5 sont indiqués les taux d'additif renforçant et la proportion de pâte de matage dans les vernis des exemple 11 à 14. Tableau 5 Exemple Vernis 1 i 12 13 14 taux d'additif (% en poids) - 2,2 2,2 2,4 1,1 pâte de matage(% en poids) 0 12,1 12,1 24,2 6, 05 Les vernis ainsi obtenus (exemples 11 à 14) ont une densité de 1,05, un pH de 8,5 et un extrait sec de 41,8 % en poids. L'additif matant et renforçant de l'exemple 11 est du SYLOID ED 50 (silice enrobée avec un agent organique, de granulométrie moyenne 5 pm, de volume de pores 1,8 ml/g et de pouvoir d'absorption mesuré selon la norme DIN ISO 787/V égal à 300 g d'huile/100 g de silice). L'additif matant et renforçant des exemples 12 et 13 est la silice modifiée de l'exemple 1. L'additif matant et renforçant de l'exemple 14 est une poudre de polyamide poreuse, de granulométrie moyenne 5 pm, de surface spécifique apparente de 10 m2/g commercialisée par la demanderesse sous la dénomination ORGASOL 2001 UD Nat 1. On évalue les viscosités (ICI, Brookfield) selon la norme ISO 2884, la résistance à l'abrasion TABER selon la norme NF T 30-015 et la brillance des vernis selon la norme ISO 2813 et les résultats sont réunis dans le tableau 6. Tableau 6 Exemple Vernis 11 13 14 viscosité ICI à 104s-1 64 92 83 96 70 (mPas) viscosité Brookfield (mPas), 380 1.340 1.620 3.130 720 axe 3, vit 20 transparence * 10 3 5 3 2 brillant à 60 en % 83,5 27 43,5 26,5 49,5 brillant à 20 en % 67 5 12,8 5 19 abrasion TABER, - 30,5 26,3 24,9 25,7 (charge 500 g) abrasion TABER 72,1 78,4 69,2 71,7 (charge 1000 g) dispersibilité moyenne bonne bonne mauvaise Exemples 15 à 19 utilisation de silice modifiée dans une peinture en poudre comme vecteur de pigment En reprenant le mode opératoire de l'exemple 1, on prépare une silice modifiée à partir de 50 parties en poids de SYLOID ED 5, de 40 parties de A 11 et parties de pigment noir (noir de carbone commercialisé sous la dénomination MONARCH 800). On obtient une poudre de granulométrie moyenne 5 pm dont on mélange on mélange à sec 18 parties pour 1.000 parties de poudre de PA-11 de granulométrie moyenne d'environ 100 pm commercialisée par la demanderesse sous la dénomination RILSAN naturel grade T Nat 2 P dans un mélangeur Henschel pendant 100 s à une vitesse de 900 trs/min. La poudre ainsi obtenue est placée dans un lit fluidisé dans des conditions d'application usuelles pour le trempage des poudres à base de PA (poudre mise en fluidisation par de l'air comprimé passant à travers la dalle poreuse du lit fluidisé). Une plaque d'acier de 10*10*0,3 cm préalablement chauffée pendant 10 min dans un four maintenu à 330 C est immergée dès sa sortie du four dans le bain fluidisé pendant 6 s. On évalue visuellement l'aspect du film et mesure sa brillance selon la norme ISO 2813. A titre de comparaison, on prépare des peintures en poudre à partir du même PA-11 auquel on ajoute de la silice non modifiée SYLOID ED 5 et du noir de carbone MONARCH 800 (1,8 parties pour 1.000 parties de PA-11) en mélange à sec.. Par ailleurs, les formulations des peintures des exemples 15 à 19 contiennent, pour 1.000 parties de PA, 3,5 parties d'agents antioxydant et d'étalement On revêt des plaques d'acier de 10*10*0,3 cm à l'aide de ces peintures et évalue leur aspect et leur brillance comme indiqué plus haut. Les résultats sont réunis dans le Tableau 7. Tableau 7 N agent matant parties pour Aspect du film Brillance à 60 exemple 1.000 de PA en % 16 silice modifiée 18 correct "rêche" au 26 exemple 15 toucher 17 SYLOID ED5 2 correct 40 18 SYLOID ED 5 5 très nombreuses 40 piqûres 19 SYLOID ED 5 10 non filmifié non mesurable REVENDICATIONS 1. Silice de volume de pore compris entre 0,4 et 2 ml/g, de pouvoir d'absorption mesuré selon la norme DIN ISO 787/V compris entre 100 et 350 g d'huile/100 g de silice, de diamètre de particules moyen compris entre 0,5 et 150 pm modifiée par des résines polyamides et susceptible d'être obtenue À par solubilisation du ou des monomères de polyamide dans une solution aqueuse ou hydroalcoolique, À ajout de la silice poreuse en quantité telle que toute la solution soit absorbée par la poudre de silice, À élimination du solvant, À puis polymérisation des résines polyamides. 2. Silice selon la revendication 1 modifiée par des résines de polyamides dont les monomères sont solides à température ambiante, susceptible d'être obtenue par mélange à sec des monomères de polyamides réduits en poudre et de la silice à température ambiante suivi de la polymérisation desdits monomères. 3. Silice selon la revendication 1 ou 2 dont le rapport massique PA/silice est compris entre 1/100 et 2/1. 4. Utilisation de la silice modifiée telle que définie dans l'une quelconque des revendications 1 à 3 comme additif de vernis et/ou peintures sous forme liquide en phase organique ou en phase aqueuse ou sous forme solide. 5. Utilisation de la silice modifiée telle que définie dans l'une quelconque des revendications 1 à 3 comme vecteur d'incorporation de composés sous forme finement divisée et/ou volatils dans des compositions liquides et/ou solides, telles que peintures, préparations cosmétiques. 6. Utilisation de la silice modifiée telle que définie dans l'une quelconque des revendications 1 à 3 comme agent anti-bloquant pour des films à base de (co)polyoléfines ou d'alliages d'oléfines pliés ou enroulés sur des bobines. 7. Utilisation de la silice modifiée telle que définie dans l'une quelconque des revendications 1 à 3 pour la préparation de produits à usage cosmétique, dermatologique et/ou pharmaceutique. 8. Procédé de préparation de la silice modifiée de la revendication 1, caractérisé en ce qu'on solubilise le ou les monomères de polyamide dans une solution aqueuse ou hydroalcoolique, puis on ajoute la silice poreuse et élimine le solvant et procède à la polymérisation des PA. 9. Procédé de préparation de la silice modifiée de la revendication 2, caractérisé en ce qu'on mélange à sec à température ambiante les monomères de PA sous forme de poudre et la silice poreuse puis on effectue la polymérisation des monomères de PA.